【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
コーティングであって、
フッ素化テロマーと、
組成ＶＦ２／ＴＦＥ／ＨＦＰを有し、ＴＦＥ対ＨＦＰのモル比が約０．１から約１．９であり、ＶＦ２の含有量が約１２から約６０モル％であるフッ素化コポリマー、
組成ＶＦ２／ＨＦＰ有し、ＶＦ２の含有量が約４０から約８０モル％であるフッ素化コポリマー、
組成ＶＦ２／ＴＦＥ／ＰＭＶＥを有し、ＶＦ２の含有量が約１８から約６０モル％であり、ＴＦＥ／ＰＭＶＥのモル比が約０．１から約１．９であるフッ素化コポリマー、
組成ＶＦ／ＴＦＥ／ＨＦＰを有し、ＴＦＥ対ＨＦＰのモル比が約０．１から約１．９であり、ＶＦの含有量が約１２から約６０モル％であるフッ素化コポリマー、
組成ＴＦＥ／パーフルオロ−２,２−ジメチルジオキソールを有し、パーフルオロ−２,２−ジメチルジオキソールの濃度が約６０から約９０モル％であるフッ素化コポリマー、
組成ＶＦ２／パーフルオロ−２,２−ジメチルジオキソール／ＴＦＥを有し、ＴＦＥ対パーフルオロ−２,２−ジメチルジオキソールのモル比が約０．１から約１．９であり、ＶＦ２の含有量が約１２から約６０モル％であるフッ素化コポリマー、および
組成ＶＦ２／パーフルオロ−２,２−ジメチルジオキソールを有し、ＶＦ２の含有量が約２０から約８０モル％であるフッ素化コポリマー
から選択される１種または複数種のフッ素化コポリマーとを含むことを特徴とするコーティング。
【請求項２】
基材をコーティングするための２層コーティングシステムであって、フッ素化テロマーと、
ａ．ＨＦＰ対ＴＦＥのモル比が約０．３から約１．９であるポリ（ＴＦＥ／ＨＦＰ）、
ｂ．ＨＦＰ対ＴＦＥのモル比が約０．３から約１．９であり、ＶＦ２の濃度が約１９モル％である、ＶＦ２／ＴＦＥ／ＨＦＰ三元共重合体、および
ｃ．パーフルオロジメチルジオキソールの濃度が約６０から約９０モル％であるポリ（ＴＦＥ／パーフルオロ−２,２−ジメチルジオキソール）
から選択される１種または複数種のフッ素化コポリマーとを含有する上層、
および
ａ．ＴＦＥ対ＨＦＰの比が約０．３から約１．９であり、ＶＦ２の濃度がＰＭＭＡ基材では約１８から約６０モル％であり、ＰＣ、ＰＥＴ、およびＰＳ基材上では約１２から約４０モル％である、ポリ（ＶＦ２／ＴＦＥ／ＨＦＰ）、
ｂ．ＴＦＥ対ＨＦＰの比が約０．９から約２．１であり、ＶＦの濃度が約４２から約５８モル％である、ポリ（ＶＦ／ＴＦＥ／ＨＦＰ）、
ｃ．ＶＡｃの濃度が６９モル％までであり、ＨＦＩＢの濃度が１４から５２モル％である、ポリ（ＶＡｃ／ＴＦＥ／ＨＦＩＢ）、および
ｄ．約４６モルパーセントのＴＦＥを含むＴＦＥ／ＰＶＯＨグラフト
から選択される１種または複数種を含む下部コーティング層
を含むことを特徴とする２層コーティングシステム。
【請求項３】
フッ素化コポリマーを含むコーティングの硬度を増大させる方法であって、前記コーティングにフッ素化テロマーを含有させる工程を含むことを特徴とする方法。
【請求項４】
基材をコーティングする方法であって、
ａ．表面を有する基材を提供する工程、
ｂ．フッ素化コポリマーを溶媒に溶解させて生成物を形成する工程、
ｃ．前記生成物に、フッ素化溶媒中にフッ素化テロマーを含む分散液を添加して混合物を形成する工程、および
ｄ．工程ｂ）の混合物を前記基材の前記表面に塗布してコーティングを形成する工程を含むことを特徴とする基材をコーティングする方法。
【手続補正２】
【補正対象書類名】明細書
【補正対象項目名】００３９
【補正方法】変更
【補正の内容】
【００３９】
本明細書に記載されているポリマーは、公知の方法で製造できる。そうした方法では、望ましくは、フッ素化コポリマーコーティングに関して知られている高いフッ素含有量、光学的透明度および溶液被覆性（ｓｏｌｕｔｉｏｎ  ｃｏａｔａｂｉｌｉｔｙ）がもたらされることが好ましい。好適な方法としては、乳化および塊状重合法（例えば、（非特許文献３）に開示されているようなもの）がある。
なお、本発明の好ましい態様としては以下のものを挙げることができる。
１.コーティングであって、
フッ素化テロマーと、
組成ＶＦ２／ＴＦＥ／ＨＦＰを有し、ＴＦＥ対ＨＦＰのモル比が約０．１から約１．９であり、ＶＦ２の含有量が約１２から約６０モル％であるフッ素化コポリマー、
組成ＶＦ２／ＨＦＰ有し、ＶＦ２の含有量が約４０から約８０モル％であるフッ素化コポリマー、
組成ＶＦ２／ＴＦＥ／ＰＭＶＥを有し、ＶＦ２の含有量が約１８から約６０モル％であり、ＴＦＥ／ＰＭＶＥのモル比が約０．１から約１．９であるフッ素化コポリマー、
組成ＶＦ／ＴＦＥ／ＨＦＰを有し、ＴＦＥ対ＨＦＰのモル比が約０．１から約１．９であり、ＶＦの含有量が約１２から約６０モル％であるフッ素化コポリマー、
組成ＴＦＥ／パーフルオロ−２,２−ジメチルジオキソールを有し、パーフルオロ−２,２−ジメチルジオキソールの濃度が約６０から約９０モル％であるフッ素化コポリマー、
組成ＶＦ２／パーフルオロ−２,２−ジメチルジオキソール／ＴＦＥを有し、ＴＦＥ対パーフルオロ−２,２−ジメチルジオキソールのモル比が約０．１から約１．９であり、ＶＦ２の含有量が約１２から約６０モル％であるフッ素化コポリマー、および
組成ＶＦ２／パーフルオロ−２,２−ジメチルジオキソールを有し、ＶＦ２の含有量が約２０から約８０モル％であるフッ素化コポリマー
から選択される１種または複数種のフッ素化コポリマーとを含むことを特徴とするコーティング。
２.前記フッ素化テロマーが８０重量％までの量で存在することを特徴とする１に記載のコーティングシステム。
３.前記フッ素化テロマーがテトラフルオロエチレンまたはパーフルオロアルキルポリエーテル単位を含むことを特徴とする１に記載のコーティングシステム。
４.前記フッ素化テロマーが式（Ｃ2Ｆ4）nまたはＦ−（ＣＦＣＦ3−ＣＦ2−Ｏ）n−ＣＦ2ＣＦ3（ｎは２〜５００である）を有し、前記フッ素化テロマーが任意選択的にエンドキャップされていることを特徴とする３に記載のコーティングシステム。
５.基材がＰＭＭＡ、ＰＣ、ＰＥＴ、ＰＳ、ＴＡＣおよびガラスから選択されることを特徴とする１に記載のコーティングシステム。
６.基材をコーティングするための２層コーティングシステムであって、フッ素化テロマーと、
ａ．ＨＦＰ対ＴＦＥのモル比が約０．３から約１．９であるポリ（ＴＦＥ／ＨＦＰ）、
ｂ．ＨＦＰ対ＴＦＥのモル比が約０．３から約１．９であり、ＶＦ２の濃度が約１９モル％である、ＶＦ２／ＴＦＥ／ＨＦＰ三元共重合体、および
ｃ．パーフルオロジメチルジオキソールの濃度が約６０から約９０モル％であるポリ（ＴＦＥ／パーフルオロ−２,２−ジメチルジオキソール）
から選択される１種または複数種のフッ素化コポリマーとを含有する上層、
および
ａ．ＴＦＥ対ＨＦＰの比が約０．３から約１．９であり、ＶＦ２の濃度がＰＭＭＡ基材では約１８から約６０モル％であり、ＰＣ、ＰＥＴ、およびＰＳ基材上では約１２から約４０モル％である、ポリ（ＶＦ２／ＴＦＥ／ＨＦＰ）、
ｂ．ＴＦＥ対ＨＦＰの比が約０．９から約２．１であり、ＶＦの濃度が約４２から約５８モル％である、ポリ（ＶＦ／ＴＦＥ／ＨＦＰ）、
ｃ．ＶＡｃの濃度が６９モル％までであり、ＨＦＩＢの濃度が１４から５２モル％である、ポリ（ＶＡｃ／ＴＦＥ／ＨＦＩＢ）、および
ｄ．約４６モルパーセントのＴＦＥを含むＴＦＥ／ＰＶＯＨグラフト
から選択される１種または複数種を含む下部コーティング層
を含むことを特徴とする２層コーティングシステム。
７.前記フッ素化テロマーが８０重量％までの量で存在することを特徴とする６に記載のコーティングシステム。
８.前記フッ素化テロマーがテトラフルオロエチレンまたはパーフルオロアルキルポリエーテル単位を含むことを特徴とする６に記載のコーティングシステム。
９.前記フッ素化テロマーが式（Ｃ2Ｆ4）nまたはＦ−（ＣＦＣＦ3−ＣＦ2−Ｏ）n−ＣＦ2ＣＦ3（ｎは２〜５００である）を有し、前記フッ素化テロマーが任意選択的にエンドキャップされていることを特徴とする８に記載のコーディングシステム。
１０.前記基材がＰＭＭＡ、ＰＣ、ＰＥＴ、ＰＳ、ＴＡＣおよびガラスから選択されることを特徴とする６に記載のコーティングシステム。
１１.フッ素化コポリマーを含むコーティングの硬度を増大させる方法であって、前記コーティングにフッ素化テロマーを含有させる工程を含むことを特徴とする方法。
１２.前記フッ素化テロマーが８０重量％までの量で存在することを特徴とする１１に記載の方法。
１３.前記フッ素化テロマーがテトラフルオロエチレンまたはパーフルオロアルキルポリエーテル単位を含むことを特徴とする１１に記載の方法。
１４.前記フッ素化テロマーが式（Ｃ2Ｆ4）nまたはＦ−（ＣＦＣＦ3−ＣＦ2−Ｏ）n−ＣＦ2ＣＦ3（ｎは２〜５００である）を有し、前記フッ素化テロマーが任意選択的にエンドキャップされていることを特徴とする１３に記載の方法。
１５.基材がＰＭＭＡ、ＰＣ、ＰＥＴ、ＰＳ、ＴＡＣおよびガラスから選択されることを特徴とする１１に記載の方法。
１６.前記コーティングシステムが１層システムであり、前記フッ素化コポリマーが、
組成ＶＦ２／ＴＦＥ／ＨＦＰを有し、ＴＦＥ対ＨＦＰのモル比が０．１から１．９であり、ＶＦ２の含有量が１２から６０モル％であるフッ素化コポリマー、
組成ＶＦ２／ＨＦＰを有し、ＶＦ２の含有量が約４０から約８０モル％であるフッ素化コポリマー、
組成ＶＦ２／ＴＦＥ／ＰＭＶＥを有し、ＶＦ２の含有量が約１８から６０モル％であり、ＴＦＥ／ＰＭＶＥのモル比が約０．１から約１．９であるフッ素化コポリマー、
組成ＶＦ／ＴＦＥ／ＨＦＰを有し、ＴＦＥ対ＨＦＰのモル比が０．１から１．９であり、ＶＦの含有量が１２から６０モル％であるフッ素化コポリマー、
組成ＴＦＥ／パーフルオロ−２,２−ジメチルジオキソールを有し、パーフルオロ−２,２−ジメチルジオキソールの濃度が６０から９０モル％であるフッ素化コポリマー、
組成ＶＦ２／パーフルオロ−２,２−ジメチルジオキソール／ＴＦＥを有し、ＴＦＥ対パーフルオロ−２,２−ジメチルジオキソールのモル比が０．１から１．９であり、ＶＦ２の含有量が１２から６０モル％であるフッ素化コポリマー、および
組成ＶＦ２／パーフルオロ−２,２−ジメチルジオキソールを有し、ＶＦ２の含有量が約２０から８０モル％であるフッ素化コポリマー
から選択される１種または複数種のフッ素化コポリマーであることを特徴とする１１に記載の方法。
１７.前記コーティングシステムが、フッ素化テロマーと、
ａ．ＨＦＰ対ＴＦＥのモル比が約０．３から約１．９であるポリ（ＴＦＥ／ＨＦＰ）、
ｂ．ＨＦＰ対ＴＦＥのモル比が約０．３から約１．９であり、ＶＦ２の濃度が約１９モル％である、ポリ（ＶＦ２／ＴＦＥ／ＨＦＰ）、および
ｃ．パーフルオロジメチルジオキソールの濃度が６０から９０モル％であるポリ（ＴＦＥ／パーフルオロ−２,２−ジメチルジオキソール）
から選択される１種または複数種のフッ素化コポリマーとを含む上層、
および
ａ．ＴＦＥ対ＨＦＰの比が約０．３から約１．９であり、ＶＦ２の濃度が、基材がＰＭＭＡを含むときには約１８から約６０％であり、基材がＰＣ、ＰＥＴ、またはＰＳを含むときには約１２から約４０モル％である、ポリ（ＶＦ２／ＴＦＥ／ＨＦＰ）、
ｂ．ＴＦＥ対ＨＦＰの比が約０．９から約２．１であり、ＶＦの濃度が約４２から約５８モル％である、ポリ（ＶＦ／ＴＦＥ／ＨＦＰ）、
ｃ．ＶＡｃの濃度が３６から６９モル％であり、ＨＦＩＢの濃度が１４から５２モル％である、ポリ（ＶＡｃ／ＴＦＥ／ＨＦＩＢ）、および
ｄ．約４６モルパーセントのＴＦＥを含むＴＦＥ／ＰＶＯＨグラフト
から選択される１種または複数種を含む下部コーティング層を含む２層システムを含むことを特徴とする１１に記載の方法。
１８.基材をコーティングする方法であって、
ａ．表面を有する基材を提供する工程、
ｂ．フッ素化コポリマーを溶媒に溶解させて生成物を形成する工程、
ｃ．前記生成物に、フッ素化溶媒中にフッ素化テロマーを含む分散液を添加して混合物を形成する工程、および
ｄ．工程ｂ）の混合物を前記基材の前記表面に塗布してコーティングを形成する工程を含むことを特徴とする基材をコーティングする方法。
１９.前記フッ素化テロマーが８０重量％までの量で存在することを特徴とする１８に記載の方法。
２０.前記フッ素化テロマーがテトラフルオロエチレンまたはパーフルオロアルキルポリエーテル単位を含むことを特徴とする１８に記載の方法。
２１.前記フッ素化テロマーが式（Ｃ2Ｆ4）nまたはＦ−（ＣＦＣＦ3−ＣＦ2−Ｏ）n−ＣＦ2ＣＦ3（ｎは２〜５００である）を有し、前記フッ素化テロマーが任意選択的にエンドキャップされていることを特徴とする２０に記載の方法。
２２.前記基材が、ＰＭＭＡ、ＰＣ、ＰＥＴ、ＰＳ、ＴＡＣおよびガラスよりなる群から選択されることを特徴とする１８に記載の方法。
２３.前記フッ素化コポリマーが、
組成ＶＦ２／ＴＦＥ／ＨＦＰを有し、ＴＦＥ対ＨＦＰのモル比が約０．１から約１．９であり、ＶＦ２の含有量が約１２から約６０モル％であるフッ素化コポリマー、
組成ＶＦ２／ＨＦＰ有し、ＶＦ２の含有量が約４０から約８０モル％であるフッ素化コポリマー、
組成ＶＦ２／ＴＦＥ／ＰＭＶＥを有し、ＶＦ２の含有量が約１８から約６０モル％であり、ＴＦＥ／ＰＭＶＥのモル比が約０．１から約１．９であるフッ素化コポリマー、
組成ＶＦ／ＴＦＥ／ＨＦＰを有し、ＴＦＥ対ＨＦＰのモル比が約０．１から約１．９であり、ＶＦの含有量が約１２から約６０モル％であるフッ素化コポリマー、
組成ＴＦＥ／パーフルオロ−２,２−ジメチルジオキソールを有し、パーフルオロ−２,２−ジメチルジオキソールの濃度が約６０から約９０モル％であるフッ素化コポリマー、
組成ＶＦ２／パーフルオロ−２,２−ジメチルジオキソール／ＴＦＥを有し、ＴＦＥ対パーフルオロ−２,２−ジメチルジオキソールのモル比が約０．１から約１．９であり、ＶＦ２の含有量が約１２から約６０モル％であるフッ素化コポリマー、および
組成ＶＦ２／パーフルオロ−２,２−ジメチルジオキソールを有し、ＶＦ２の含有量が約２０から約８０モル％であるフッ素化コポリマー
から選択されることを特徴とする１８に記載の方法。
２４.前記コーティングが、フッ素化テロマーと、
ａ．ＨＦＰ対ＴＦＥのモル比が約０．３と１．９との間にあり、ＶＦ２／ＴＦＥ／ＨＦＰ三元共重合体の場合にはＶＦ２の濃度が約１９モル％である、ポリ（ＴＦＥ／ＨＦＰ）およびポリ（ＶＦ２／ＴＦＥ／ＨＦＰ）、および
ｂ．パーフルオロジメチルジオキソールの濃度が６０と９０モル％との間にあるポリ（ＴＦＥ／パーフルオロ−２,２−ジメチルジオキソール）
からなる群の１種または複数種から選択されるフッ素化コポリマーとを含有する上層、
および
ａ．ＴＦＥ対ＨＦＰの比が約０．３と１．９との間であり、ＶＦ２の濃度がＰＭＭＡ基材では約１８〜６０％の間であり、ＰＣ、ＰＥＴ、およびＰＳ基材上では約１２〜４０モル％の間である、ポリ（ＶＦ２／ＴＦＥ／ＨＦＰ）、
ｂ．ＴＦＥ対ＨＦＰの比が約０．９と２．１との間であり、ＶＦの濃度が約４２〜５８モル％の間である、ポリ（ＶＦ／ＴＦＥ／ＨＦＰ）、
ｃ．ＶＡｃの濃度が３６〜６９モル％の間であり、ＨＦＩＢの濃度が１４〜５２モル％の間である、ポリ（ＶＡｃ／ＴＦＥ／ＨＦＩＢ）、および
ｄ．約４６モルパーセントのＴＦＥを含むＴＦＥ／ＰＶＯＨグラフト
から選択される１種または複数種のフッ素化コポリマーを含む下部コーティング層、
を含む２層システムを含むことを特徴とする１８に記載の方法。